(57)【特許請求の範囲】
【請求項１】
廃プラスチックの熱分解によって生成するプラスチック分解油と石油留分を混合し、水素化精製工程において処理するプラスチック分解油の処理方法であって、前記プラスチック分解油は、硫黄分が２００００ｐｐｍ以下、窒素分が２０００ｐｐｍ以下、塩素分が１〜１０００ｐｐｍ、臭素価が１０〜３００ｇＢｒ2／１００ｇ、ジエン価が１〜５ｇ／１００ｇで、カルシウム、チタン、シリコン、マグネシウム、鉄、アルミニウム、銅、ニッケル及びバナジウムの含有量がそれぞれ金属換算で５０質量ｐｐｍ以下であり、前記石油留分は、硫黄分が０.０５〜１０％、窒素分が１０〜５０００ｐｐｍ、塩素分１ｐｐｍ未満、カルシウム、チタン、シリコン、マグネシウム、鉄、アルミニウム、銅、ニッケル、バナジウムの含有量がそれぞれ金属換算で５００ｐｐｍ以下であり、該プラスチック分解油と石油留分をプラスチック分解油の混合割合が処理対象全体に対して５０容量％以下混合し、当該混合原料油は、カルシウム、チタンおよびシリコンの含有量がそれぞれ金属換算で２質量ｐｐｍ以下であることを特徴とするプラスチック分解油の処理方法。
【請求項２】
前記石油留分の９０％留出温度と、前記プラスチック分解油の９０％留出温度
との差が２００℃以下である請求項１に記載のプラスチック分解油の処理方法。
【請求項３】
前記石油留分の９０％留出温度が、３００℃を超え、６００℃以下である請求
項１又は２に記載のプラスチック分解油の処理方法。
【発明の詳細な説明】
【技術分野】
【０００１】
本発明は、廃プラスチックの熱分解によって生成するプラスチック分解油を石油精製工程において石油留分とともに処理し、ガソリン基材原料や石油化学原料及び灯軽油となるナフサ留分や灯軽油留分並びに重油などを製造する方法に関する。
【背景技術】
【０００２】
一般に原油から製造されるガソリン基材原料や石油化学原料となるナフサ留分や灯油・軽油留分は需要が旺盛である。この原料としては、直留ナフサ、減圧ナフサ、熱分解ナフサ、直留灯油、減圧灯油、熱分解灯油、直留軽油、減圧軽油、熱分解軽油など原油からえられる石油留分が用いられている。
【０００３】
プラスチック分解油は、廃棄物などから分離されたプラスチックの分解によって生成する油分である。原料となるプラスチックは、特に限定されるものではないが、ポリエチレン、ポリプロピレンなどのポリオレフィン、ポリスチレンなどのスチレン系樹脂、ポリアミド樹脂、ポリ塩化ビニル、ポリ塩化ビニリデン、ポリカーボネートなどが挙げられる。通常は、廃棄されたプラスチックを原料とする。このようなプラスチックの熱分解反応は公知である（特許文献１、２参照）。
【０００４】
このプラスチック分解油は一般的にボイラー燃料などに用いられており、不純物が多いことからガソリン基材や灯軽油、石油化学原料として利用されていない。廃プラスチック中、ポリアミド樹脂、ポリウレタン類、ＡＢＳ樹脂及びＮＢＲには窒素が含有され、ポリ塩化ビニル（ＰＶＣ）、ポリ塩化ビニリデン（ＰＶＤＣ）、塩化ポリエチレンには塩素が含有される。このため、プラスチック分解油中には塩素分、窒素分などの不純物が比較的多く残存しており、これを除去するために、プラスチック分解油を水素化精製することが提案されている（特許文献３〜５参照）。
【０００５】
しかし、プラスチック分解油をそのままでは、実質的には水素化精製することができない。プラスチック分解油には不純物として金属分が多く含まれていることがある。この金属分は、水素化精製時の触媒を被毒する。このため、水素化精製にともない触媒の活性が急速に低下してしまい、長時間安定に運転することができない。または、水素化精製のためにプラスチック分解油を加熱して触媒床に導入すると、触媒表面及び導入部にコーキングしてしまい、通油が困難になることがある。
【特許文献１】特開平０９−２３５５６３号公報
【特許文献２】特開２００２−６０７５７号公報
【特許文献３】特開平１１−０６１１４８号公報
【特許文献４】特開平０９−０４８９８３号公報
【特許文献５】特表平０８−５０８５２０号公報
【発明の開示】
【発明が解決しようとする課題】
【０００６】
本発明はこのようなプラスチック分解油の水素化精製におけるコーキングなどの問題点を解決し、通常の石油精製工程における処理によってプラスチック分解油をガソリン基材原料や石油化学原料及び灯軽油となるナフサ留分及び灯軽油留分、重油基材として利用することを目的とするものである。
【課題を解決するための手段】
【０００７】
本発明によるプラスチック分解油の処理方法は、廃プラスチックの熱分解によって生成するプラスチック分解油と石油留分を混合し、石油精製工程おいて処理するプラスチック分解油の処理方法であって、前記プラスチック分解油と石油留分を混合した混合原料油は、カルシウムの含有量が金属換算で２質量ｐｐｍ以下であることを特徴とし、さらに、チタンおよびシリコンの含有量がそれぞれ金属換算で２質量ｐｐｍ以下であることが好ましい。
【０００８】
前記プラスチック分解油は、カルシウム含有量が金属換算で５０質量ｐｐｍ以下であることが好ましく、さらには、チタンおよびシリコンの含有量が金属換算でそれぞれ５０質量ｐｐｍ以下であることが好ましい。
【０００９】
前記石油留分の９０％留出温度と、前記プラスチック分解油の９０％留出温度との差が２００℃以下であることが好ましい。前記石油留分の９０％留出温度が、３００℃を超え、６００℃以下であることが好ましい。
【００１０】
前記石油精製工程は、水素化精製、水素化分解および接触分解の少なくとも一つの工程を含むことが好ましい。
【発明の効果】
【００１１】
本発明は、プラスチック分解油や混合原料油中のカルシウムなどの金属の含有量を所定の値以下にコントロールして供給することで、水素化精製などの石油精製工程においてコーキング、スラッジなどの発生を抑制することができ、プラスチック分解油と石油留分とを同時に容易に処理することができる。したがって、プラスチック分解油から塩素分、窒素分などの不純物含有量の少ない精製油を得ることができ、ガソリン基材原料や石油化学原料、灯軽油および重油として利用することができる。
【発明を実施するための最良の形態】
【００１２】
〔プラスチック分解油〕
プラスチック分解油は、廃プラスチックの熱分解によって得られたものであり、カルシウム（Ｃａ）の含有量が金属換算で５０質量ｐｐｍ以下にものが好ましく、特には１０質量ｐｐｍ以下、さらには２質量ｐｐｍ以下が好ましい。また、チタン（Ｔｉ）及びシリコン（Ｓｉ）の含有量が金属換算でそれぞれ５０質量ｐｐｍ以下、特には１０質量ｐｐｍ以下、さらには２質量ｐｐｍ以下であることが好ましい。このようなプラスチック分解油は、金属含有量の少ないプラスチック分解油を選別することで得ることができる。また、廃プラスチック熱分解の原料となる廃プラスチックを選別することで金属含有量を下げることができる。
【００１３】
プラスチック分解油の性状としては、硫黄分が２００００ｐｐｍ以下、特には３００ｐｐｍ以下、窒素分が２０００ｐｐｍ以下、特には１５００ｐｐｍ以下、塩素分が１〜１０００ｐｐｍ、特には１０〜１００ｐｐｍ、臭素価が１．５ｇＢｒ2／１００ｇ以上、特には１０〜３００ｇＢｒ2／１００ｇ、ジエン価が０．３ｇ／１００ｇ以上、特には１〜５ｇ／１００ｇ、その他金属分（マグネシウム（Ｍｇ）、鉄（Ｆｅ）、アルミニウム（Ａｌ）、銅（Ｃｕ）、ニッケル（Ｎｉ）、バナジウム（Ｖ））が５０ｐｐｍ以下、特には１０ｐｐｍ以下であることが好ましい。なお、不純物などがこの範囲を外れる場合には、吸着、ろ過、遠心分離などの除去処理により予めプラスチック分解油を処理して不純物を除去することもできる。
【００１４】
プラスチック分解油の蒸留性状としては、
９０％留出温度が１００〜６００℃、特には３００℃を超える、さらには４００℃を超えることが好ましい。
初留点は３００℃以下、特には１００℃以下が好ましい。
５０％留出温度が１００〜５００℃、特には１５０〜３５０℃が好ましい。
【００１５】
〔石油留分〕
石油留分の蒸留性状について、９０％留出温度は、３００〜６００℃、特には４００〜６００℃が好ましく、プラスチック分解油の９０％留出温度との差が、２００℃以下、特には１００℃以下であることが好ましい。石油留分の芳香族分は、１０〜５０％、特には２０〜４０％が好ましい。石油留分の９０％留出温度がこの範囲であれば、石油留分中に多くの芳香族分を有し、溶解性が高いため、コーキングを抑制しながら処理できるため、好ましい。
【００１６】
石油留分は、原油を原料として得られた炭化水素からなる留分であれば特に限定はなく、例えば、直留ナフサ、減圧ナフサ、熱分解ナフサ、直留灯油、減圧灯油、熱分解灯油、直留軽油、減圧軽油、熱分解軽油などやこれらの任意な混合物が挙げられる。
【００１７】
石油留分は、硫黄分が０．０５〜１０％、特には０．１〜５％、窒素分が１０〜５０００ｐｐｍ、特には２０〜２０００ｐｐｍであることが好ましい。金属（カルシウム、チタン、シリコン、マグネシウム、鉄、アルミニウム、銅、ニッケル、バナジウム）の含有量がそれぞれ５００ｐｐｍ以下、特には５０ｐｐｍ以下であることが好ましい。
【００１８】
〔混合原料油〕
プラスチック分解油と石油留分を混合した混合原料油は、カルシウムの含有量が金属換算で２質量ｐｐｍ以下、好ましくは１質量ｐｐｍ以下である。チタン及びシリコンの含有量が金属換算でそれぞれ２質量ｐｐｍ以下、好ましくは１質量ｐｐｍ以下であることが望ましい。
【００１９】
プラスチック分解油の混合割合は、処理対象全体に対して５０容量％以下、特には２５容量％以下、さらには２０容量％以下が好ましい。この範囲を超える場合にはコーキング及び／又は腐食が予想され、処理が困難になることが予想される。
【００２０】
〔石油精製工程〕
プラスチック分解油と石油留分を混合した混合原料油を処理する石油精製工程は、水素化精製、水素化分解および接触分解の少なくとも一つの工程を含むものであり、特に、水素化精製の工程が好ましい。これにより、石油留分の硫黄分、窒素分、金属分などが低減されるとともに、プラスチック分解油の窒素分、塩素分、金属分などが低減される。硫黄分が０．５〜５％、特には１％以上の石油留分をプラスチック分解油と混合して、水素化精製により硫黄分が０．２％以下、特には０．１％以下とするような精製工程が好ましい。
【００２１】
水素化精製は処理油を水素の存在下で水素化精製触媒と接触させるものである。水素化精製触媒は、アルミナなどの無機多孔質担体にモリブデン、ニッケル、コバルト、リンのうち少なくとも一種を、特にモリブデンとニッケルまたはコバルトの少なくとも一方を担持した触媒が好ましく用いられる。好ましい反応条件は反応温度：２５０〜４５０℃、反応圧力：１〜２５ＭＰａ、ＬＨＳＶ（液空間速度）：０．１〜３０ｈ-1、Ｈ2／Ｏｉｌ（水素／油比）：２０〜２０００Ｌ／Ｌである。
【００２２】
水素化精製の後にナフサ留分、灯油留分、軽油留分、重質軽油留分などの留分に分けられ、そのまま、または、他の石油精製工程を経て、石化用ナフサ、ガソリン、灯油、軽油、重油などの製品または製品を構成する基材となる。特に、石化用ナフサ、ガソリン基材としては、硫黄分１０ｐｐｍ以下、特には２ｐｐｍ以下、窒素分１０ｐｐｍ以下、特には２ｐｐｍ以下、塩素分１０ｐｐｍ以下、特には１ｐｐｍ以下、全酸価０．０１ｍｇＫＯＨ／ｇ以下、ジエン価０．２ｇ／１００ｇ以下、特には０．１ｇ／１００ｇ以下とすることができる。
【実施例】
【００２３】
以下、実施例により本発明を説明するが、本実施例により本発明が限定的に解釈されるものではない。
なお、本実施例では密度はＪＩＳ  Ｋ  ２２４９に、硫黄分はＪＩＳ  Ｋ  ２５４１（紫外蛍光法）に、窒素分はＪＩＳ  Ｋ  ２６０９（化学発光法）に、塩素分は電量滴定法、臭素価はＪＩＳ  Ｋ  ２６０５に、ジエン価はＵＯＰ  ３２６−６５に、蒸留性状はＪＩＳ  Ｋ  ２２５４、芳香族分はＦＩＡ、ＪＰＩ法、金属分はＩＣＰ発光分析法によって測定した。検出下限は、１質量ｐｐｍである。
【００２４】
実施例で用いたプラスチック分解油および石油留分の性状を表１にまとめる。プラスチック分解油は、容器包装プラスチック油化事業者協議会より入手したものの内、カルシウム含有量の少ないプラスチック分解油を選別したものである。石油留分は中東系原油を常圧蒸留して得られた重質軽油留分と、残油を減圧蒸留して得られた減圧軽油留分との混合油である。
【００２５】
【表１】
0005246996.tif 000002
【００２６】
表１の石油留分とプラスチック分解油を表２に示す割合で配合して混合原料油を用意した。この混合原料油を次の条件で水素化精製した。なお、この石油留分の芳香族分は３５．７質量％であった。
【００２７】
【表２】
0005246996.tif 000003
【００２８】
上下方向長さ１１６０ｍｍ、内径１９ｍｍの固定床流通式反応器中に、上から順に、３φのアルミナボール約１００ｍｌと、６０ｍｌ（４９．２ｇ）の水素化精製触媒（ＡＲＴ社製  ＨＯＰ４７３）と、３φアルミナボール約２５ｍｌを充填し、混合原料油と水素を上端から導入した。反応条件は、温度：３５０℃、圧力８．０ＭＰａ、ＬＨＳＶ：２ｈ-1、Ｈ2／Ｏｉｌ：２３０Ｌ／Ｌの条件下にて水素化精製を行った。用いたＡＲＴ社製ＨＯＰ４７３は、アルミナを担体として金属としてモリブデンを１１ｗｔ％、ニッケルを３ｗｔ％、リン２ｗｔ％含有しているものである。
【００２９】
その結果、実験終了（運転時間：７２０時間）まで差圧が上がることなく運転可能であり、また、触媒の水素化性能に影響は与えなかった。反応器内部は、コーキングは発生せず、油が流れる状態であった。カルシウムなどの金属含有量の多いプラスチック分解油を用いた場合には、触媒の被毒及び／又は反応器内部にコーキングの発生が予想され、長期の水素化精製処理が困難となることが予想される。得られた精製油全体の性状及び、その精製油全体を分留した各留分の性状を表３に示す。
【００３０】
【表３】
0005246996.tif 000004
【産業上の利用可能性】
【００３１】
本発明は、プラスチック分解油と石油留分を混合した混合原料油について、カルシウムなどの含有量を所定値以下となるように混合し、水素化精製などの石油精製処理を行うものであるので、コーキングなどにより、処理が困難になることがなく、塩素、窒素などの不純物を低減することができるので、精製したナフサ留分、灯油・軽油留分及び重油基材はガソリン基材原料や石油化学原料、灯油、軽油及び重油として利用することができる。